(57)【要約】      （修正有）【課題】顔料インクを多量に噴射した際においても、高接着強度を得ることができるインクジェット記録材料を提供する。【解決手段】少なくとも基材層１とインク受容層２とを有するインクジェット記録材料であって、前記インク受容層を構成する樹脂の融点が４０〜５５℃であり、融解エネルギーが６０〜９０Ｊ／ｇであり、前記インク受容層がホットメルト接着性を有する親水性樹脂と可塑剤成分とを６５：３５〜８５：１５の質量比で含む混合物である、インクジェット記録材料。【選択図】図１
2011168055.tif 000002
【特許請求の範囲】
【請求項１】
少なくとも基材層とインク受容層とを有するインクジェット記録材料であって、前記インク受容層を構成する樹脂の融点が４０〜５５℃であり、融解エネルギーが６０〜９０Ｊ／ｇであり、前記インク受容層がホットメルト接着性を有する親水性樹脂と可塑剤成分とを６５：３５〜８５：１５の質量比で含む混合物である、インクジェット記録材料。
【請求項２】
前記ホットメルト接着性を有する親水性樹脂が、下記一般式（１）で表される繰り返し単位から構成される樹脂である、請求項１に記載のインクジェット記録材料。
【化１】
2011168055.tif 000008
［一般式（１）において、Ｘ１は活性水素基を２個有する有機化合物の残基であり、Ｒ１はジカルボン酸類化合物残基またはジイソシアネート系化合物残基であり、Ａ１は下記一般式（２）によって表される。］
【化２】
2011168055.tif 000009
［一般式（２）において、Ｚは炭素数２以上の炭化水素基であり、ａ、ｂ、ｃはそれぞれ１以上の整数であり、ａ、ｂ、ｃより計算される質量比、｛４４×（ａ＋ｃ）／（炭素数４以上のアルキレンオキシドの分子量）×ｂ｝は、８０／２０〜９４／６である。また、ｃ／（ａ＋ｃ）は０．５以上１．０未満である。］
【請求項３】
請求項１又は２に記載のインクジェット記録材料、およびこのインクジェット記録材料におけるインク受容層がホットメルト接着した別素材を有する、ディスプレー材料。
【請求項４】
請求項１又は２のいずれかに記載のインクジェット記録材料のインク受容層に印刷を施す工程、印刷を施したインク受容層を別素材にホットメルト接着する工程、を有するディスプレー材料の製造方法。
【発明の詳細な説明】
【技術分野】
【０００１】
本発明は、ディスプレー材料等に好適に用いられるインクジェット記録材料に関する。
【背景技術】
【０００２】
インクジェット記録方式は、低コストで精細な記録が可能であることから、一般に広く普及している。近年、インクジェットヘッド等のハードウエアや、ラスターイメージプロセッサー等のソフトウエアの改良により、より高性能のインクジェットプリンタが開発されてきた。それに伴って、プリンタからの出力画像を高画質に記録でき、かつ長期保存可能なインクジェット記録材料の開発も進んでいる。その結果、インクジェット記録材料を用いた看板やパネルなどのディスプレー材料も多数市場で見られるようになってきた。
【０００３】
インクジェット記録材料のインク受容層には、主に、インクを吸収するための多孔質無機微粒子を疎水性樹脂のバインダで留めたものである「空隙型」と、親水性の樹脂自体がインクを吸収する「膨潤型」の２種類があるが、インクの乾燥性や耐水性などの点から、現在のところ空隙型のインク受容層が主流になっている。
【０００４】
しかし、インク受容層の樹脂が疎水性である空隙型のインクジェット記録材料は、多孔質無機微粒子の空孔が毛細管現象でインクを吸収するしくみであることから、インクの吸収量に限界がある。そのため、遠方からでもよく見えるように高い濃度、階調が求められる業務用ディスプレー材料用途に対しては、インクの吸収量が不十分であった。空隙型のインク受容層のインク吸収量を増やすためにインク受容層を厚くすることも考えられるが、空隙型のインク受容層は主に水系溶媒での溶液コーティングにより作られるため、水の高い沸点やコーティング性の悪さを考えるとコーティング量に限界があり、容易ではない。
【０００５】
それに対し、インク受容層に親水性樹脂を用いたものは、インク受容層を形成する樹脂自体がインクを吸収できるため、インク吸収能に優れ、ディスプレー材料用途のような高い濃度や階調が必要とされる用途に適している。
【０００６】
ディスプレー材料は屋外等の過酷な環境で使用されるため、ディスプレー材料としてインクジェット記録材料を使用する場合には、耐傷性や耐候性を付与するための表面保護層を設ける必要がある。この保護層を簡便に設けることができるインクジェット記録材料として、特許文献１には、感熱接着性のインク受容層に画像をバックプリント（鏡面プリント）し、インク受容層を接着対象となる物品に熱接着することによって、インクェット記録材料の基材層を表面保護層としたインクジェット記録材料が開示されている。
【先行技術文献】
【特許文献】
【０００７】
【特許文献１】特開２００２−６７４８１号公報
【発明の概要】
【発明が解決しようとする課題】
【０００８】
しかし、特許文献１には、インク受容層の感熱接着性樹脂が親水性樹脂のみ、あるいは疎水性樹脂のみからなる記録材料しか開示されていない。感熱接着性の親水性樹脂単独では、自身の高い吸水性から湿気による膨潤を起こして経時で接着力が低下していくという問題があった。特に、ディスプレー材料のように過酷な環境下に置かれる場合には接着した物品からすぐに剥がれてしまうため、実用できるものではなかった。また、疎水性樹脂に吸水性充填剤を添加した、いわゆる空隙型の記録材料は、前述したようにインク吸収量に限界があることから、濃度や階調に劣り、ディスプレー材料用途には向かないという問題があった。
【０００９】
また、昨今のディスプレー材料においては、より鮮明性、発色性を上げるために、より多くのインクが噴射される。また、インク自体の耐久性（退色、滲み等）の点から、顔料インクを使用することが多い。染料インクを使用した場合は、たとえインク受容層に多量に噴射したとしても、染料インクがインク受容層内に吸収される。よって、インク受容層を別素材に接着してディスプレー材料を作製する際に問題は生じない。
【００１０】
これに対して、顔料インクを多量に噴射した場合は、インク受容層が顔料インクを吸収せず、インク受容層表面に顔料インク層が形成される。そして、ディスプレー材料を形成する時には、この顔料インク層を通過して、インク受容層を別素材に接着する必要がある。そして、このように顔料インクを多量に噴射した場合においても、良好に接着し、ディスプレー材料とすることができるインクジェット記録材料が求められていた。
【００１１】
そこで、本発明は、顔料インクを多量に噴射した際においても、高接着強度を得ることができるインクジェット記録材料を提供することを課題とする。
【課題を解決するための手段】
【００１２】
以下、本発明について説明する。
【００１３】
第二の本発明は、少なくとも基材層とインク受容層とを有するインクジェット記録材料であって、前記インク受容層を構成する樹脂の融点が４０〜５５℃であり、融解エネルギーが６０〜９０Ｊ／ｇである、インクジェット記録材料である。この発明によれば、顔料インクを高濃度に印刷した際においても、高接着強度を得ることができる、インクジェット記録材料を提供することができる。
【００１４】
第二の本発明において、インク受容層は、ホットメルト接着性を有する親水性樹脂と可塑剤成分との混合物であることが好ましい。これにより、顔料インクを高濃度に印刷した際においても、高接着強度を得ることができる。
【００１５】
第二の本発明において、ホットメルト接着性を有する親水性樹脂は、下記一般式（１）で表される繰り返し単位から構成される樹脂であることが好ましい。
【００１６】
【化１】
2011168055.tif 000003
［一般式（１）において、Ｘ１は活性水素基を２個有する有機化合物の残基であり、Ｒ１はジカルボン酸類化合物残基またはジイソシアネート系化合物残基であり、Ａ１は下記一般式（２）によって表される。］
【００１７】
【化２】
2011168055.tif 000004
［一般式（２）において、Ｚは炭素数２以上の炭化水素基であり、ａ、ｂ、ｃはそれぞれ１以上の整数であり、ａ、ｂ、ｃより計算される質量比、｛４４×（ａ＋ｃ）／（炭素数４以上のアルキレンオキシドの分子量）×ｂ｝は、８０／２０〜９４／６である。また、ｃ／（ａ＋ｃ）は０．５以上１．０未満である。］このような親水性樹脂を用いることにより、インク吸収性、生産性に優れたインクジェット記録材料とすることができる。
【００１８】
第二の本発明において、前記インク受容層における親水性樹脂と可塑剤成分との質量比は、６５：３５〜８５：１５であることが好ましい。
【００１９】
第三の本発明は、上記いずれかに記載のインクジェット記録材料、およびこのインクジェット記録材料におけるインク受容層がホットメルト接着した別素材を有する、ディスプレー材料である。
【００２０】
第四の本発明は、上記いずれかに記載のインクジェット記録材料のインク受容層に印刷を施す工程、印刷を施したインク受容層を別素材にホットメルト接着する工程、を有するディスプレー材料の製造方法である。
【発明の効果】
【００２１】
本発明のインクジェット記録材料は、インク受容層を構成する樹脂の融点、および融解エネルギーを所定の範囲のものとすることで、顔料インクを高濃度に印刷した際においても、高接着強度を得ることができるインクジェット記録材料とすることができる。
【図面の簡単な説明】
【００２２】
【図１】インクジェット記録材料の構成を示す概略断面図である。
【発明を実施するための形態】
【００２３】
以下本発明を図面に示す実施形態に基づき説明する。
【００２４】
図１は、本発明のインクジェット記録材料の断面図である。本発明のインクジェット記録材料は、図１の（Ａ）のように、基材層１とインク受容層２とが積層された構造をしている。インク受容層２に画像が鏡面印刷された記録材料（Ａ）は、インク受容層２面で被接着材となる別素材３の表面と重ねられ、熱によって別素材３に接着され、ディスプレー材料（Ｂ）とされる。ディスプレー材料（Ｂ）においては、基材層１が、印刷が施されたインク受容層２の保護層となるものである。
【００２５】
＜基材層１＞
基材層１は、インクジェットプリンタで印刷する際にはインク受容層２の支持体としての役割を果たすと共に、インク受容層２が別素材３と接着された後は、インク受容層２の保護層としての役割も果たすものである。基材層１は、基材層１を通じてインク受容層２に記録された画像が認識できるように透明であることが必要であるが、完全に透明である必要はなく、基材層１を通じてインク受容層２の画像が認識できる程度の透過性を有していれば着色されていてもよい。基材層１として好ましく用いられる樹脂としては、加工性、耐候性等の点から、二軸延伸ポリエステル、アクリル系樹脂、ポリ塩化ビニル、ポリカーボネート等が挙げられる。基材層１の厚みは、強度の点から２５μｍ以上であるのが好ましく、加熱時のインク受容層２への熱伝導性を考慮すると、１００μｍ以下であるのが好ましい。
【００２６】
＜インク受容層２＞
また、インク受容層２を構成する樹脂の融点が４０〜５５℃であり、融解エネルギーが６０〜９０Ｊ／ｇであることが好ましく、この場合は、インク受容層はホットメルト接着性を有する親水性樹脂と可塑剤成分との混合物であることが好ましい。インク受容層２中における、ホットメルト接着性を有する親水性樹脂と可塑剤成分とのブレンド比率（質量比）は、好ましくは「６５：３５」〜「８５：１５」（親水性樹脂：可塑剤成分）であり、さらに好ましくは「７５：２５」〜「８５：１５」（親水性樹脂：可塑剤成分）である。
【００２７】
インク受容層２を構成する樹脂の融点は、ＤＳＣ（示査走査熱天秤）により測定することができる。また、インク受容層２を構成する樹脂の融解エネルギーは、同じくＤＳＣ（示査走査熱天秤）により測定することができる。
【００２８】
昨今のディスプレー材料においては、鮮明性および発色性を向上させるためにより多くのインクを噴射している。また、インク自体の耐久性（退色、にじみ等）の点から顔料インクを使用することが多い。染料インクであればインク受容層２にインク成分が吸収されることから、インク量が多くても接着性への影響は少ない。しかし顔料インクを使用した場合には印刷面表層に顔料インク層が生じ、別素材３に接着する場合は、インク受容層２が、顔料インク層を通過して別素材３へ到達する必要がある。
【００２９】
つまり、ラミネーターの設定条件である１００〜１４０℃、ライン速度３〜２０ｍｍ／秒において、インク受容層２の粘度が十分に低下し、さらに顔料インク層を通過して別素材３に接触することが必要となる。
【００３０】
本発明においては、インク受容層２を構成する樹脂の融点および融解エネルギーを上記の範囲内とすることによって、上記の課題を解決し、顔料インクを多量に噴射した場合においても、インク受容層２を別素材３にホットメルト接着することを可能とした。
【００３１】
インク受容層２を構成する樹脂の融点が高すぎると、通常のラミネーター条件においてインク受容層２の融解が困難となり、インク受容層２の別素材３へのホットメルト接着が困難となる。また、融解エネルギーが高すぎると、インク受容層２を構成する樹脂の結晶融解にラミネーターの余熱が消費されてしまい、インク受容層２の粘度を低下するまでに至らない。また、インク受容層２を構成する樹脂の結晶を融解したとしても、インク受容層２の粘度が高いと、顔料インク層を通過することができない。
【００３２】
また、逆に、インク受容層２を構成する樹脂の融点が低すぎると、インクジェット記録材料の保管・輸送時に、冷却が必要になる等の問題が生じる。また、インク受容層２を構成する樹脂の融解エネルギーが低すぎると、別素材３と貼り合わせて、ディスプレー材料とした時に、耐熱性の問題が生じる。
【００３３】
インク受容層２を構成するホットメルト接着性を有する親水性樹脂としては、下記一般式（１）で表される繰り返し単位から構成されるポリエチレンオキシド系の親水性樹脂を用いることが好ましい。
【００３４】
【化３】
2011168055.tif 000005
【００３５】
一般式（１）において、Ｘ１は活性水素基を２個有する有機化合物の残基であり、例えば、エチレングリコール、プロピレングリコール、ビスフェノールＡ、アニリンプロピレングリコール、ポリテトラメチレングリコール等が挙げられる。Ｒ１はジカルボン酸類化合物残基もしくはジイソシアネート系化合物残基であり、ジカルボン酸化合物としては、例えば、環状ジカルボン酸化合物または直鎖状ジカルボン酸化合物が望ましく、ジカルボン酸、ジカルボン酸無水物、ジカルボン酸の低級アルキルエステルが挙げられる。
【００３６】
上記ジカルボン酸としては、フタル酸、イソフタル酸、テレフタル酸、マロン酸、コハク酸、セバシン酸、マレイン酸、フマル酸、アジピン酸、イタコン酸が挙げられる。上記ジカルボン酸無水物としては、上記各種ジカルボン酸の無水物が挙げられる。また、上記ジカルボン酸の低級アルキルエステルとしては、上記各種のジカルボン酸のメチルエステル、ジメチルエステル、エチルエステル、ジエチルエステル、プロピルエステル、ジプロピルエステル等が挙げられる。特に好ましくは、炭素数１２〜３６の直鎖状ジカルボン酸およびその低級アルキルエステルが挙げられ、１，１０−デカメチレンジカルボン酸、１，１４−テトラデカメチレンジカルボン酸、１，１８−オクタデカメチレンジカルボン酸、１，３２−ドトリアコンタンメチレンジカルボン酸等が挙げられる。
【００３７】
ジイソシアネート系化合物残基の例としては、４，４’−ジフェニルメタンジイソシアネート、トルエンジイソシアネート、キシレンジイソシアネート、ヘキサメチレンジイソシアネート、イソホロンジイソシアネート等が挙げられる。
【００３８】
上記の中でも、Ｒ１としては、反応の容易性という観点から、上記ジカルボン酸無水物およびジカルボン酸の低級アルキルエステルを用いることが好ましい。これらは単独で、もしくは２種以上併せて用いることができる。
【００３９】
また、Ａ１は下記一般式（２）によって表される。
【００４０】
【化４】
2011168055.tif 000006
【００４１】
一般式（２）において、Ｚは炭素数２以上の炭化水素基であり、例えば好ましいものとしてはエチル基、プロピル基等のアルキル基が挙げられる。ａ、ｂ、ｃはそれぞれ１以上の整数であり、ａ、ｂ、ｃより計算される質量比、｛４４×（ａ＋ｃ）／（炭素数４以上のアルキレンオキシドの分子量）×ｂ｝は、８０／２０〜９４／６である。８０／２０より小さくても、前記親水性樹脂として使用することができるが、この場合は、親水性が低下したり、インク吸水性、印刷適性が劣るものとなったり等の問題が生じる。一方、９４／６を超えても、前記親水性樹脂として使用することがきできるが、この場合は、インクの滲み耐水性等の点で劣るという問題が生じる。ａ、ｂ、ｃの割合を上述の範囲内とすることにより、親水性を失わず、かつ水に対して不溶化することができる。また、ｃ／（ａ＋ｃ）は０．５以上１．０未満に設定される。
【００４２】
かかる熱可塑性樹脂は、エチレングリコールにエチレンオキシドを付加重合した後、アルキレンオキシドを付加重合し、さらにエチレンオキシドを付加重合して生成したポリアルキレンオキシドにジカルボン酸化合物を反応させて生成することができる。
【００４３】
また、インク受容層２に使用される材料樹脂として、水分により反応を起こす官能基を有する樹脂をもちいると、分子間で架橋反応が生じ、耐湿性に優れたインクジェット記録材料とすることができるため好ましい。そのような官能基としてはアルコキシシラン基、シラノール基が挙げられる。
【００４４】
また、インク受容層２を構成する可塑剤成分としては、ホットメルト接着性を有する親水性樹脂と相溶性が高いもので、ホットメルト接着性を有する親水性樹脂および可塑剤成分の混合物全体として、上記の融点の範囲および融解エネルギーの範囲に入るものが好ましい。また。可塑剤成分としては、ブリードアウトを防止するため、常温で固体であるものが好ましい。可塑剤成分がブリードアウトした場合は、インク受容層２の別素材３への接着性が低下する。具体的な可塑剤成分としては、エチレン−酢酸ビニル共重合体、エチレン−アクリル酸エチル共重合体等の樹脂を用いることが好ましい。
【００４５】
なお、上記した、インク受容層２における親水性樹脂と可塑剤成分との質量比を外れて、可塑剤成分の含有量が多すぎると、印刷性の問題や分散性の問題からディスプレー材料の外観が悪くなる。また、可塑剤成分の含有量が少なすぎると、インク受容層２を構成する樹脂の融解エネルギーを低下させる効果が低く、インク受容層２の別素材３への接着性が向上しない。
【００４６】
インク受容層２には、必要に応じて様々な添加剤を添加することができる。中でも、インクの吸収性を高めるために多孔質の無機微粒子を含有させることが好ましい。多孔質の無機微粒子としては、ナノポーラスシリカやメソポーラスシリカ等のシリカ類やアルミナなど、空隙型のインクジェット記録材料に通常使用されている無機微粒子が例示できる。なお、シリカやアルミナは混合して添加してもよい。また、これらの無機微粒子の添加量は、インク受容層２全体の質量を基準（１００質量％）として、５〜７０質量％であることが好ましい。
【００４７】
また、インク受容層２には、インクの滲み特性や定着性を改良する目的でカチオン性樹脂を添加することができる。好ましく用いられるカチオン性樹脂としては、例えば、ポリアリルアミン塩酸塩やポリアルキルアミノアクリレート等の４級化されたアミノ基を有するモノマーからなる共重合体等の高分子化合物が挙げられる。カチオン性樹脂の添加量は、インク受容層２全体の質量を基準（１００質量％）として、５〜５０質量％であることが好ましい。また、カチオン性樹脂に、エチレン−酢酸ビニル共重合体、エチレン−アクリル酸エチル共重合体等の低融解エネルギーの樹脂をブレンドしたものを添加してもよい。低融解エネルギーの樹脂をブレンドすることにより、インク受容層２と基材層１および別素材３との接着性を向上させることができる。インク受容層２にはこれら以外の添加物を添加してもよく、その他の添加剤としては、例えばトコフェロールやブチルヒドロキシアニソール等の酸化防止剤や、シランカップリング剤等が挙げられる。
【００４８】
＜インクジェット記録材料の製造方法＞
本発明のインクジェット記録材料は、基材層１上にインク受容層２を塗布成形したり、あらかじめ成形した基材層１とインク受容層２とを熱により貼り合わせたりして作製することができる。また、本発明のインクジェット記録材料は、基材層１なる樹脂フィルム上に、インク受容層２を押出し成形すると同時にラミネートする方法により作製することができ、この製法が、簡便かつ高品質な記録材料を作製できる、好ましい製法である。この好ましい製法を具体的に示すと、例えば、親水性樹脂とホットメルト性を有する疎水性樹脂を、二軸混錬押出機を用いてブレンドを行った後に、Ｔ型マニホールドダイで溶融成形すると同時に、ニップロールで基材層１となるフィルムとラミネートをすることにより、インクジェット記録材料となる積層フィルムを得ることができる。
【実施例】
【００４９】
以下、実施例を示すが、本発明はこれに限定されるものではない。
＜評価用サンプルの作成＞
（実施例４）
エチレングリコールにエチレンオキシドを付加重合した後、ブチレンオキシドを付加重合し、さらにエチレンオキシドを付加重合して得たポリアルキレンオキシドにオクタデカン−１，１８−ジカルボン酸メチルを加えエステル交換反応を行って、重量平均分子量１５万の樹脂Ａを得た。ホットメルト接着性を有する親水性樹脂として、樹脂Ａ８０質量部、および、可塑剤成分（ＨＰＲＶＲ１０５、三井デュポンポリケミカル社製）２０質量部を二軸混錬押出機にて溶融混錬したのち、Ｔ型マニホールドダイにて３０μｍに溶融成形し、成形と同時にニップロールにて基材層となる二軸延伸ポリエステルフィルム（三菱化学ポリエステル社製、Ｔ６００Ｅ、５０μｍ）とラミネートすることにより、インクジェット記録材料となる積層フィルムを得た。
【００５０】
（実施例５）
可塑剤成分として、ＮＵＣ６０９０（日本ユニカー社製）を使用した以外は、実施例４と同様にして、インクジェット記録材料を得た。
【００５１】
（比較例４）
可塑剤成分を配合せずに、樹脂Ａのみを用いた以外は、実施例４と同様にして、インクジェット記録材料となる積層フィルムを得た。
【００５２】
（比較例５）
実施例５において、樹脂Ａを６０質量部、可塑剤成分であるＮＵＣ６０９０（日本ユニカー社製）を４０質量部配合した以外は、実施例５と同様にして、インクジェット記録材料となる積層フィルムを得た。
【００５３】
（比較例６）
実施例５において、樹脂Ａを９０質量部、可塑剤成分であるＮＵＣ６０９０（日本ユニカー社製）を１０質量部配合した以外は、実施例５と同様にして、インクジェット記録材料となる積層フィルムを得た。
【００５４】
＜サンプルの評価＞
上記の実施例４〜５および比較例４〜６において作製したサンプルに対して以下の評価を実施した。各評価方法は以下のとおりである。評価結果を表１に示す。なお、インク受容層を構成する樹脂の融点をＤＳＣ（示査走査熱天秤）により測定し、また、融解エネルギーをＤＳＣ（示査走査熱天秤）により測定し、その結果を表１に併せて示した。
【００５５】
（印字品質評価）
各サンプルのインク受容層にエプソン社製ＰＸ−９０００により顔料ブラックインクにて、印刷を施した。印刷の設定は、印刷設定ソフト「ＰＳリッパー」経由で、用紙種類「ＭＣ写真用紙」、解像度「２８８０ｄｐｉ×１４４０ｄｐｉ」とし、最高濃度にてインク受容層の全面に印刷を施した。乾燥後、厚さ２ｍｍのＰＶＣ板に１２０℃、ライン速度５ｍｍ／秒にてラミネートした。そして、得られたディスプレー材料の印字品質を目視により以下の基準で評価した。
◎：色同士の境界線が明確でありムラが無い
○：色同士の境界線が明確であり、わずかにムラが認められる
×：境界線を越えて色が流出しており、ムラがある
【００５６】
（接着強度）
作製したディスプレー材料について、ＪＩＳ  Ｋ  ６８５４に準じて９０°剥離試験を実施して、接着強度を測定した。
（外観評価）
各シートの外観を目視で評価した。
○：ムラ、スジがなく良好
×：ムラ、スジが見受けられる
【００５７】
【表１】
2011168055.tif 000007
【００５８】
本発明のインクジェット記録材料（実施例４および実施例５）は、印字品質が優れており、接着強度が大きいものであった。これに対して、可塑剤成分を添加しなかった比較例４は、接着強度が小さかった。また、可塑剤の比率が高すぎる比較例５は、印字品質が劣っていた。また、逆に、可塑剤の比率が少なすぎる比較例６は、接着強度が小さかった。
【００５９】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うインクジェット記録材料もまた本発明の技術的範囲に包含されるものとして理解されなければならない。
【産業上の利用可能性】
【００６０】
本発明のインクジェット記録材料は、顔料インクを多量に噴射した際においても、高接着強度を得ることができるインクジェット記録材料として利用することができる。特に、これらの好ましい特性を有することから、遠方からでもよう見えるように高い濃度、階調が求められ、かつ、過酷な環境下において使用されるディスプレー材料用途に対して、好ましく利用することができる。
【符号の説明】
【００６１】
１  基材層
２  インク受容層
３  別素材
【図１】
2011168055.tif 000010